Отверждаемая композиция и стоматологический пломбировочный материал

1. Отверждаемая композиция, содержащая полимеризуемый мономерный компонент (А), сферический наполнитель (В), имеющий средний размер частиц в интервале от 260 нм до 1000 нм, и инициатор (С) полимеризации, в которой при выполнении измерения для отверждаемой композиции в состоянии сформированного отвержденного изделия, имеющего толщину 1 мм, с использованием дифференциального колориметра, отвержденное изделие из отверждаемой композиции испускает окрашенный свет, имеющий яркость (V) менее 5 и цветность (С) 0,05 или более в колориметрических значениях согласно Munsell Color System на черном фоне, и имеющий яркость (V) 6 или более и цветность (С) менее 2 в колориметрических значениях согласно Munsell Color System на белом фоне.
2. Отверждаемая композиция по п. 1, в которой 90% или более отдельных частиц, которые составляют сферический наполнитель (В), находятся в интервале ±5% от среднего размера частиц, и
полимеризуемый мономерный компонент (А) и сферический наполнитель (В) соответственно выбраны так, что они удовлетворяют условию (X1), представленному следующей формулой (1)
nP<nF (1),
в которой nP представляет показатель преломления при 25°С полимера, получаемого путем полимеризации полимеризуемого мономерного компонента (А), и nF представляет показатель преломления при 25°С сферического наполнителя (В).
3. Отверждаемая композиция по п. 2, в которой разница между показателем преломления сферического наполнителя (В) nF (25°С) и показателем преломления полимера из полимеризуемого мономерного компонента (А) nP (25°С) составляет 0,001 или более.
4. Отверждаемая композиция по любому из пп. 1-3, в которой отверждаемая композиция включает множество видов (мет)акриловых соединений в качестве полимеризуемого мономерного компонента (А) и показатель преломления (25°С) полимеризуемого мономерного компонента (А) находится в интервале от 1,38 до 1,55.
5. Отверждаемая композиция по любому из пп. 1-4, в которой сферический наполнитель (В) является сферическими сложными оксидными частицами на основе диоксида кремния и оксида титановой группы и показатель преломления (25°С) частиц находится в интервале от 1,45 до 1,58.
6. Стоматологический пломбировочный материал, состоящий из отверждаемой композиции по любому из пп. 1-5.
7. Стоматологический пломбировочный материал по п. 6, в котором средний размер частиц сферического наполнителя (В) находится в интервале от 260 нм до 500 нм и пломбировочный материал предназначен для пломбирования полости, в которой дентин расположен на поверхности глубокой части.
8. Стоматологический пломбировочный материал по п. 7, в котором средний размер частиц сферического наполнителя (В) находится в интервале от 260 нм до 350 нм и дентин имеет красно-коричневый оттенок цвета.